(57)【要約】【課題】比較的高い品位の炭酸リチウムを得ることができる炭酸リチウムの製造方法及び、炭酸リチウムを提供する。【解決手段】この発明の炭酸リチウムの製造方法は、Ｃｏ、Ｎｉ及びＭｎからなる群から選択される少なくとも一種の金属とＬｉとを含有する電池正極材成分を含むリチウムイオン電池廃棄物に対し、湿式処理を施すことにより、前記リチウムイオン電池廃棄物から前記電池正極材成分の前記金属の少なくとも一種を分離させ、それにより得られるＬｉ及び不純物が溶解した酸性溶液から、不純物を除去して、炭酸リチウムを製造する方法であって、前記酸性溶液を中和する中和工程と、前記中和工程で得られる中和後液中のＬｉを炭酸化する炭酸化工程と、前記炭酸化工程で得られる粗炭酸リチウムを洗浄する洗浄工程と、前記洗浄工程の後、前記粗炭酸リチウムを炭酸イオンの供給下で液中に溶解させる溶解工程と、前記溶解工程で得られるＬｉ溶解液を加熱して、炭酸を脱離させる脱炭酸工程とを含むものである。【選択図】図１
2019153562.tif 000002
【特許請求の範囲】
【請求項１】
Ｃｏ、Ｎｉ及びＭｎからなる群から選択される少なくとも一種の金属とＬｉとを含有する電池正極材成分を含むリチウムイオン電池廃棄物に対し、湿式処理を施すことにより、前記リチウムイオン電池廃棄物から前記電池正極材成分の前記金属の少なくとも一種を分離させ、それにより得られるＬｉ及び不純物が溶解した酸性溶液から、不純物を除去して、炭酸リチウムを製造する方法であって、
前記酸性溶液を中和する中和工程と、前記中和工程で得られる中和後液中のＬｉを炭酸化する炭酸化工程と、前記炭酸化工程で得られる粗炭酸リチウムを洗浄する洗浄工程と、前記洗浄工程の後、前記粗炭酸リチウムを炭酸イオンの供給下で液中に溶解させる溶解工程と、前記溶解工程で得られるＬｉ溶解液を加熱して、炭酸を脱離させる脱炭酸工程とを含む、炭酸リチウムの製造方法。
【請求項２】
前記酸性溶液がＭｇイオンを含み、
前記中和工程で、前記酸性溶液のｐＨを１２．０〜１３．０に上昇させる、請求項１に記載の炭酸リチウムの製造方法。
【請求項３】
前記酸性溶液がＭｇイオンを含まず、
前記中和工程で、前記酸性溶液のｐＨを１０．０〜１０．５に上昇させる、請求項１に記載の炭酸リチウムの製造方法。
【請求項４】
前記洗浄工程で、前記粗炭酸リチウムの湿重量に対して０．５倍〜２倍の純水で、前記粗炭酸リチウムをリパルプ洗浄する、請求項１〜３のいずれか一項に記載の炭酸リチウムの製造方法。
【請求項５】
前記洗浄工程で、前記リパルプ洗浄を複数回にわたって繰り返す、請求項４に記載の炭酸リチウムの製造方法。
【請求項６】
前記溶解工程で、前記粗炭酸リチウムを純水でリパルプ洗浄し、前記純水に炭酸イオンを供給して、前記粗炭酸リチウムを溶解させる、請求項１〜５のいずれか一項に記載の炭酸リチウムの製造方法。
【請求項７】
前記溶解工程で、２５℃で前記純水に前記粗炭酸リチウムの全量が溶解したと仮定した場合にＬｉ濃度が７ｇ／Ｌ〜９ｇ／Ｌとなる量の前記純水を用いる、請求項６に記載の炭酸リチウムの製造方法。
【請求項８】
リチウムイオン電池の製造に用いる炭酸リチウムを製造する、請求項１〜７のいずれか一項に記載の炭酸リチウムの製造方法。
【請求項９】
ナトリウムの含有量が１００質量ｐｐｍ以下である炭酸リチウム。
【請求項１０】
塩素の含有量が１０質量ｐｐｍ以下である請求項９に記載の炭酸リチウム。
【請求項１１】
純度が９９．２質量％以上である請求項９または１０に記載の炭酸リチウム。
【請求項１２】
リチウムイオン電池に用いる請求項９〜１１のいずれか一項に記載の炭酸リチウム。
【発明の詳細な説明】
【技術分野】
【０００１】
この発明は、所定の金属を含有する電池正極材成分を含むリチウムイオン電池廃棄物に対して湿式処理を施し、それにより得られるＬｉ及び不純物が溶解した酸性溶液から不純物を除去して、炭酸リチウムを製造する方法及び、炭酸リチウムに関するものである。
【背景技術】
【０００２】
たとえば近年は、製品寿命等の理由で廃棄されるリチウムイオン電池廃棄物から、そこに含まれるニッケルやコバルト等の有価金属を湿式処理等により回収することが、資源の有効活用の観点から広く検討されている。
【０００３】
このような有価金属の回収では具体的には、はじめに、リチウムイオン電池廃棄物を焙焼し、その後に破砕、篩別を順に行い、不純物であるアルミニウム等をある程度除去する（特許文献１等参照）。
次いで、篩別の篩下に得られる粉末状の電池粉を浸出液に添加して浸出し、電池粉に含まれ得るリチウム、ニッケル、コバルト、マンガン、銅、アルミニウム等を液中に溶解させる。そしてその後、浸出後液に溶解している各金属元素を分離させて回収する。ここでは、浸出後液に浸出しているそれぞれの金属を分離させるため、浸出後液に対し、分離させる金属に応じた複数段階の溶媒抽出及び逆抽出等を施す（特許文献２〜３等参照）。
【０００４】
ところで、たとえば、上述したようなリチウムイオン電池廃棄物から各種金属を回収する方法等では、所定の溶媒抽出及び逆抽出等の後に得られる酸性溶液には、リチウムが不純物とともに溶解して含まれる。そして、このような酸性溶液からリチウムを回収することが求められる場合がある。
【０００５】
これに関連する技術として、特許文献４には、リチウムイオンを含む水溶液から、溶媒抽出によりリチウムイオンを抽出した後、逆抽出を繰り返し行い、それにより得られた高濃度リチウムイオン水溶液を炭酸塩と混合することにより、炭酸リチウムを回収することが記載されている。
また特許文献５では、少なくともリチウム、ニッケルを含む溶液から、溶媒抽出によりニッケルとリチウムを共抽出し、その後、リチウムのみを逆抽出して得られるリチウム溶液を炭酸化し、リチウムを回収することが記載されている。
【先行技術文献】
【特許文献】
【０００６】
【特許文献１】特開２０１５−１９５１２９号公報
【特許文献２】特開２００５−１４９８８９号公報
【特許文献３】特開２００９−１９３７７８号公報
【特許文献４】特許第４５８１５５３号公報
【特許文献５】特許第５０１４３９４号公報
【発明の概要】
【発明が解決しようとする課題】
【０００７】
特許文献４、５に記載されたいずれの方法も、溶媒抽出と逆抽出により溶液中のリチウムイオンを濃縮することとしているが、このような方法によっては、最終的に得られる炭酸リチウムに不純物がある程度含まれることが否めず、それにより、所定の用途に用いられる炭酸リチウムに対する高品位の要求を満たすことができない場合があった。
【０００８】
この発明は、このような問題に対処することを課題とするものであり、その目的は、比較的高い品位の炭酸リチウムを得ることができる炭酸リチウムの製造方法及び、炭酸リチウムを提供することにある。
【課題を解決するための手段】
【０００９】
発明者は鋭意検討の結果、リチウムイオン電池廃棄物に湿式処理を施して得られる酸性溶液に対し、所定の複数の工程を行って、それに含まれる不純物を除去していくことにより、最終的に得られる炭酸リチウムの品位を有意に向上できることを見出した。
【００１０】
このような知見の下、この発明の炭酸リチウムの製造方法は、Ｃｏ、Ｎｉ及びＭｎからなる群から選択される少なくとも一種の金属とＬｉとを含有する電池正極材成分を含むリチウムイオン電池廃棄物に対し、湿式処理を施すことにより、前記リチウムイオン電池廃棄物から前記電池正極材成分の前記金属の少なくとも一種を分離させ、それにより得られるＬｉ及び不純物が溶解した酸性溶液から、不純物を除去して、炭酸リチウムを製造する方法であって、前記酸性溶液を中和する中和工程と、前記中和工程で得られる中和後液中のＬｉを炭酸化する炭酸化工程と、前記炭酸化工程で得られる粗炭酸リチウムを洗浄する洗浄工程と、前記洗浄工程の後、前記粗炭酸リチウムを炭酸イオンの供給下で液中に溶解させる溶解工程と、前記溶解工程で得られるＬｉ溶解液を加熱して、炭酸を脱離させる脱炭酸工程とを含むものである。
【００１１】
またこの発明の炭酸リチウムは、ナトリウムの含有量が１００質量ｐｐｍ以下であるものである。
【発明の効果】
【００１２】
この発明の炭酸リチウムの製造方法によれば、上述した中和工程、炭酸化工程、洗浄工程、溶解工程及び脱炭酸工程を順次に行うことにより、比較的高い品位の炭酸リチウムを得ることができる。この発明の炭酸リチウムは、ナトリウム含有量が十分に少ないことから、所定の用途、たとえばリチウムイオン電池の製造等に有効に用いることができる。
【図面の簡単な説明】
【００１３】
【図１】この発明の一の実施形態に係る炭酸リチウムの製造方法を示すフロー図である。
【図２】実施例のＮａＯＨ及びＣａ（ＯＨ）2のそれぞれを用いて中和した場合のｐＨとＮｉ及びＭｇの溶解度との関係を示すグラフである。
【図３】実施例の精製前の炭酸リチウム中のＳＯ4品位と精製後の炭酸リチウム中のＳＯ4品位との関係を示すグラフである。
【図４】実施例の脱炭酸後の洗浄における洗浄水の量の変化に対する炭酸リチウム中のＳＯ4品位の変化を示すグラフである。
【発明を実施するための形態】
【００１４】
以下に、この発明の実施の形態について詳細に説明する。
この発明の一の実施形態に係る炭酸リチウムの製造方法は、図１に例示するように、リチウムイオン電池廃棄物に所定の湿式処理を施して得られ、Ｌｉ及び不純物が溶解した酸性溶液に対し、中和工程、炭酸化工程、洗浄工程、溶解工程及び脱炭酸工程を含む各工程を順次に行い、炭酸リチウムを製造するものである。
【００１５】
（リチウムイオン電池廃棄物）
リチウムイオン電池廃棄物は、携帯電話その他の種々の電子機器、自動車等の様々な機械ないし装置で使用され得るリチウムイオン電池の廃棄物である。より具体的には、たとえば、電池製品の寿命や製造不良またはその他の理由によって廃棄もしくは回収されたもの等であり、このようなリチウムイオン電池廃棄物を対象とすることにより、資源の有効活用を図ることができる。
【００１６】
リチウムイオン電池廃棄物には、Ｍｎ、Ｎｉ及びＣｏを含有するリチウム金属塩である正極活物質の他、Ｃ（カーボン）、Ｆｅ及びＣｕを含む負極材や、正極活物質が、たとえばポリフッ化ビニリデン（ＰＶＤＦ）その他の有機バインダー等によって塗布されて固着されたアルミニウム箔（正極基材）、リチウムイオン電池廃棄物の周囲を包み込む外装としてのアルミニウムを含む筐体が含まれることがある。具体的には、リチウムイオン電池廃棄物には、正極活物質を構成するＬｉ、Ｎｉ、Ｃｏ及びＭｎのうちの一種の元素からなる単独金属酸化物および／または、二種以上の元素からなる複合金属酸化物、並びに、Ａｌ、Ｃｕ、Ｆｅ、Ｃ等が含まれ得る。
【００１７】
この実施形態では、リチウムイオン電池廃棄物は、少なくとも、Ｃｏ、Ｎｉ及びＭｎからなる群から選択される少なくとも一種の金属と、Ｌｉとを含有する電池正極材成分を含むものとし、場合によってはさらに、Ａｌ、Ｃｕ、Ｆｅ及びＣからなる群から選択される少なくとも一種の金属を含む場合がある。
【００１８】
リチウムイオン電池廃棄物は前処理として、たとえば、加熱施設にて所定の温度及び時間で加熱する焙焼処理や、焙焼後にローター回転式もしくは衝撃式の破砕機等を用いる破砕処理、破砕後の粉粒体を所定の目開きの篩で篩分けする篩別処理等が施されたものであってもよい。このような前処理を得ることにより、リチウムイオン電池廃棄物は、アルミニウム箔と正極活物質を結着させているバインダーが分解されるとともに、ＡｌやＣｕ等が除去される他、電池正極材成分が湿式処理の浸出で溶解しやすい形態となる。
【００１９】
（湿式処理）
湿式処理では一般に、上述したリチウムイオン電池廃棄物を、硫酸もしくは塩酸その他の鉱酸などの酸で浸出させる。ここでは、リチウムイオン電池廃棄物に含まれる金属の溶解を促進させるため、過酸化水素水を添加してもよい。それにより、リチウムイオン電池廃棄物中の金属が溶解した浸出後液が得られる。
そして、この浸出後液に対して、中和もしくは硫化または溶媒抽出等を行い、たとえばＦｅ、Ａｌ、Ｃｕ等を除去した後、溶液中に残るＣｏ、Ｎｉ及びＭｎのうちの少なくとも一種を、それらの各金属に応じた条件の溶媒抽出・逆抽出等で順次に回収する。
【００２０】
（酸性溶液）
酸性溶液は、上記のリチウムイオン電池廃棄物に対して湿式処理を施して得られたものであって、Ｌｉ及び不純物が溶解したものである。
このような酸性溶液の一例としては、上述した湿式処理で、浸出後液に対して施す複数段階の溶媒抽出もしくは中和等のうち、ニッケルを回収するための溶媒抽出で、ニッケルを抽出した後に得られるＮｉ抽出後液や、当該ニッケルを抽出するとともに逆抽出し、さらに電解採取を行ってニッケルを回収した後に得られるＮｉ電解後液等とすることができる。
その他、酸性溶液として、上記のリチウムイオン電池廃棄物を水等に添加し、主として、そのうちのリチウムを水等に浸出させて得られるＬｉ浸出液を用いることもできる。なおこの場合、湿式処理は、リチウムイオン電池廃棄物中のリチウムを水等に浸出させる処理を意味する。
【００２１】
Ｎｉ電解後液のｐＨは、たとえば−１〜２、一般には０〜１であり、上記のＮｉ抽出後液のｐＨは、たとえば１〜４、一般には２〜３であり、上記のＬｉ浸出液のｐＨは、たとえば９〜１３、一般には１０〜１２である。
上述したＮｉ抽出後液やＮｉ電解後液、Ｌｉ浸出液は、必要に応じて、溶媒抽出によりリチウムを濃縮させた後に用いることができ、一般にこのようなリチウムの濃縮により、たとえばｐＨが０〜１程度の酸性溶液になる。
【００２２】
酸性溶液に含まれる不純物としては、リチウムイオン電池廃棄物に含まれる成分のうち、湿式処理で分離されずに残留したものを挙げることができる。具体的に図１に示す実施形態では、酸性溶液は、Ｌｉとともに、不純物としてＮｉ、Ｎａ、Ｃａ、Ｍｇ及びＳＯ4を含む。
【００２３】
酸性溶液は、Ｌｉイオンを、たとえば２ｇ／Ｌ〜２０ｇ／Ｌ、典型的には５ｇ／Ｌ〜１２ｇ／Ｌで含み、Ｎｉイオンを、たとえば５０ｇ／Ｌ〜１５０ｇ／Ｌ、典型的には７０ｇ／Ｌ〜１００ｇ／Ｌで含むものとすることができる。特に酸性溶液が上記の電解後液である場合に、Ｎｉイオンはこのような濃度範囲となることが多い。
また、酸性溶液はさらに、Ｎａイオンを、たとえば３０ｇ／Ｌ〜７０ｇ／Ｌ、典型的には４０ｇ／Ｌ〜６０ｇ／Ｌで含み、Ｃａイオンを、たとえば０．００１ｇ／Ｌ〜０．１ｇ／Ｌ、典型的には０．０１ｇ／Ｌ〜０．０５ｇ／Ｌで含み、Ｍｇイオンを、たとえば０．０１ｇ／Ｌ〜１０ｇ／Ｌ、典型的には０．０５ｇ／Ｌ〜５ｇ／Ｌで含み、ＳＯ4イオンを、たとえば１ｇ／Ｌ〜２００ｇ／Ｌ、典型的には１０ｇ／Ｌ〜１００ｇ／Ｌで含むことがある。
【００２４】
なかでも、酸性溶液に含まれ得るＭｇイオンは、これまでの方法では炭酸リチウムの精製まで除去されずに残って品位の低下を招くので、この実施形態のように後述の中和工程で除去することが好適である。Ｍｇイオンは、より典型的には０．１ｇ／Ｌ〜２ｇ／Ｌ、さらには０．２ｇ／Ｌ〜２ｇ／Ｌで含まれることがある。
【００２５】
なお図１に示す実施形態にはないが、酸性溶液に含まれ得るイオンとしては、Ｃｏ、Ｓｉ、Ｃｌ等がある。
【００２６】
（中和工程）
上述したような酸性溶液にアルカリを添加して酸性溶液を中和し、それにより、酸性溶液中のＮｉイオンやＭｇイオンを固体として沈殿させる。これを固液分離により分離させて除去する。その結果、ＮｉイオンやＭｇイオンが除去されてリチウムイオンを含む中和後液が得られる。
【００２７】
中和工程で用いるアルカリとしては、酸性溶液のｐＨを有効に上昇させることができるものであれば特に問わず、たとえば、ＮａＯＨ、Ｃａ（ＯＨ）2、ＣａＯ、ＣａＣＯ3等を挙げることができる。Ｃａ塩を用いる場合は、酸性溶液に含まれ得るＳＯ4イオンがＣａ塩によってＣａＳＯ4となり、これも固液分離で除去することができる。
Ｃａ塩のなかでも特にＣａ（ＯＨ）2が、反応制御や設備のスケーリング防止の点で好ましい。なお、ＣａＯでは添加時に発熱してしまうため、設備内部にスケールが発生し、反応槽実容積の低下や配管閉塞などの可能性があり、ＣａＣＯ3では、所定のｐＨまで上げられないことが懸念される。
但し、Ｃａ塩では中和物量が増えて濾過器が大きくなることがあるので、この観点では、ＮａＯＨを用いることが好ましい。ＮａＯＨも、ＳＯ4イオンを有効に除去することができる。
【００２８】
アルカリの添加量は、酸性溶液に含まれ得るＮｉイオン、Ｍｇイオン及びフリー酸の中和に必要な量の、１．０倍モル当量〜１．５倍モル当量とすることが好ましい。アルカリの添加量が少なすぎると、ＮｉイオンやＭｇイオン、フリー酸の一部が沈殿除去されないことが懸念され、この一方で、添加量が多すぎると、単純にコストが増加するとともに、残渣発生量が増えてしまうことにより、濾過性の悪化に繋がるおそれがある。この観点から、アルカリの添加量は、好ましくは１．１倍モル当量〜１．２倍モル当量とする。
【００２９】
このように酸性溶液にアルカリを添加することにより、アルカリの添加後の酸性溶液のｐＨを１２．０〜１３．０とすることが好適である。アルカリ添加後の酸性溶液のｐＨが低すぎる場合は、除去対象成分であるＮｉやＭｇの除去が不十分となり、炭酸リチウムの品位を下げる原因となる可能性がある。一方、アルカリ添加後の酸性溶液のｐＨが高すぎる場合は、液中に不純物として両性金属が含まれていた場合に、再溶解してしまう可能性がある。
【００３０】
ここで、酸性溶液にＭｇイオンが含まれない場合は、Ｎｉイオンを有効に除去するため、アルカリ添加後の酸性溶液のｐＨを９〜１０．５、好ましくは１０．０〜１０．５とすることができる。
一方、酸性溶液にＭｇイオンが含まれる場合は、アルカリ添加後の酸性溶液のｐＨを１２〜１３とすることにより、Ｍｇも沈殿して、これもＮｉとともに除去することができる。この観点から、アルカリ添加後の酸性溶液のｐＨは１２．０〜１３．０、好ましくは１２．０〜１２．５とすることがより一層好ましい。
【００３１】
なお、酸性溶液にアルカリを添加した後、酸性溶液を所定の時間にわたって撹拌して、反応を促進させることができる。なお、反応効率改善の観点から、温度を比較的高くし、撹拌は比較的強く行うことが好ましい。
【００３２】
アルカリの添加によりＮｉ、Ｍｇを水酸化物等の所定の化合物として沈殿させた後は、フィルタープレスやシックナー等の公知の装置ないし方法を用いて固液分離を行い、沈殿物と中和後液とに分離することができる。沈殿物にはＮｉ、Ｍｇの化合物が含まれ、この一方で、中和後液はＮｉ、Ｍｇがほぼ除去されており、Ｌｉが溶解した状態で存在する。
中和後液中のＮｉ濃度は５ｍｇ／Ｌ以下、特に１ｍｇ／Ｌ以下であることが好ましく、またＭｇ濃度は、５ｍｇ／Ｌ以下、特に１ｍｇ／Ｌ以下であることが好ましい。この中和工程で、できる限り多くのＮｉ、Ｍｇを除去しておくことが好適である。
【００３３】
（炭酸化工程）
上記の中和工程でニッケルを除去して得られた中和後液に対し、炭酸化工程を行い、中和後液に含まれるＬｉを炭酸化し、最終的に得られる炭酸リチウムに比して品位が低い粗炭酸リチウムを一先ず得る。
【００３４】
ここでは、中和後液中のＬｉを炭酸化するため、中和後液に炭酸塩を添加し、又は炭酸ガスを吹き込むことにより、中和後液中のＬｉイオンを粗炭酸リチウムとして回収する。不純物の増加を防止するとの観点からは、炭酸ガスの吹込みのほうが好ましい。炭酸塩の添加では、不純物成分を添加することになるからである。
【００３５】
中和後液に炭酸塩を添加する場合、この炭酸塩としては、炭酸ナトリウム等を挙げることができる。具体的には、たとえば、中和後液中のＬｉに対し、Ｌｉ2ＳＯ4＋Ｎａ2ＣＯ3→Ｌｉ2ＣＯ3＋Ｎａ2ＳＯ4の想定反応において、１．０〜２．０倍モル当量、好ましくは１．０〜１．２倍モル当量の炭酸塩を添加することができる。炭酸塩の添加量が少なすぎると、中和後液中のＬｉを炭酸リチウムとしきれずロスすることが懸念され、この一方で、多すぎると、炭酸リチウムへの硫酸ナトリウムの混入量が増え、後工程での洗浄を強化する必要が生じ、洗浄液へのＬｉの溶解ロスが増えてしまうおそれがある。
【００３６】
炭酸塩の添加ないし炭酸ガスの吹込み後は、たとえば、液温を５０℃〜９０℃の範囲内として必要に応じて撹拌し、０．５時間〜２時間、典型的には１時間にわたってこの温度を保持することができる。
【００３７】
（洗浄工程）
洗浄工程では、上記の炭酸化工程で得られた粗炭酸リチウムの洗浄を行う。ここでは、粗炭酸リチウムに含まれる不純物のうち、主としてＳＯ4の少なくとも一部、さらにはＮａの少なくとも一部を除去することを目的とする。特にこの段階で、粗炭酸リチウムに含まれるＳＯ4の品位を下げれば下げるほど、後述の溶解工程及び脱炭酸工程を経て最終的に得られる炭酸リチウムのＳＯ4の品位を大きく低減することができるので有効である。
【００３８】
より詳細には、粗炭酸リチウムを、その粗炭酸リチウムの湿重量に対して０．５倍〜２倍、好ましくは１倍〜１．５倍の純水等の洗浄水でリパルプ洗浄することができる。洗浄に用いる純水の量が多すぎる場合は、粗炭酸リチウムの大きい溶解度によるＬｉのロスが懸念される。一方、純水の量が少なすぎる場合は、ＳＯ4を所期したほど除去できないことが考えられる。ここで湿重量とは、炭酸化後に固液分離して回収した炭酸リチウムの未乾燥状態での重量（ｋｇ−ｗｅｔ）を意味する。
なおここで、リパルプ洗浄とは、固液分離後のケーキを所定量の水に投入後撹拌しスラリー化させ、再度固液分離操作を実施することを意味する。また、純水とは、少なくともＭｇ、好ましくはさらにＮａとＣａを含まない水を意味する。
【００３９】
洗浄時の温度は５０℃〜９０℃とすることが好ましく、また洗浄時間は０．５時間〜１時間とすることが好ましい。温度がこの範囲から外れると、低温側では炭酸リチウムの溶解度が上がり溶解ロスが増え、高温側では水分の揮発による不純物の再濃縮が起こる不都合が考えられ、また時間がこの範囲から外れると、短時間側では水洗不足、長時間側ではコスト増加となる可能性がある。
【００４０】
上述した洗浄操作は複数回にわたって行うことが好適である。洗浄回数を１回とし、上記の湿重量に対する純水の量を増やした場合、粗炭酸リチウムの大きな溶解度の故に、所定のＳＯ4品位まで低減する際の、洗浄水へのＬｉのロスが大きくなるからである。この観点から、洗浄回数は、好ましくは２回〜３回とし、特に好ましくは２回とする。回数が多すぎても洗浄水へのＬｉの溶解ロスが増えることとなる。
【００４１】
（溶解工程）
洗浄工程を経た粗炭酸リチウムに対しては、粗炭酸リチウムを炭酸イオンの供給下で液中に溶解させる溶解工程を行う。
より詳細には、たとえば、はじめに粗炭酸リチウムを純水等の液体でリパルプする。そして、その液体に炭酸ガスの吹込み又は炭酸塩の添加により炭酸イオンを供給して、液中に炭酸を溶解させる。これにより、Ｌｉ2ＣＯ3＋Ｈ2ＣＯ3→２ＬｉＨＣＯ3の反応により、粗炭酸リチウムが液中に溶解し、炭酸水素リチウム溶液としてのＬｉ溶解液が得られる。
【００４２】
ここで、粗炭酸リチウムをリパルプする際には、２５℃で前記純水に前記粗炭酸リチウムの全量が溶解したと仮定した場合にＬｉ濃度が７ｇ／Ｌ〜９ｇ／Ｌとなる量の純水を用いることが好ましい。このＬｉ濃度は、炭酸水素リチウムとしての溶解度に近い範囲であり、温度により変化することから、洗浄時の温度に合わせて当該範囲内で適宜調整することが望ましい。さらに好ましくは、２５℃で前記純水に前記粗炭酸リチウムの全量が溶解したと仮定した場合にＬｉ濃度が８ｇ／Ｌ〜９ｇ／Ｌとなる量の純水を用いる。
【００４３】
またここで、リパルプ洗浄後に当該純水に炭酸ガスを吹き込む場合は、上記の想定反応において１倍モル当量〜３倍モル当量、特に１．５倍モル当量〜２．３倍モル当量の炭酸ガスを吹き込むことが好適である。炭酸ガスが多すぎると、除去対象成分であるＣａの溶解が起こる懸念があり、また少なすぎると、炭酸リチウムの溶解が不十分となり、回収対象成分であるリチウムのロスとなることが考えられる。
【００４４】
但し、上記の量の炭酸ガスの吹込みが完了する前であっても、未溶解残渣が少量残る時点（ｐＨ７．６〜７．９）で吹込みを停止することができる。これにより、Ｃａを残渣として残して分離することが可能になる。ここでは、炭酸カルシウム及び炭酸水素カルシウムの溶解度に比して、硫酸カルシウムの溶解度が十分に小さいという性質を利用している。
【００４５】
（脱炭酸工程）
溶解工程の後、そこで得られたＬｉ溶解液を加熱して炭酸を脱離させ、Ｌｉ溶解液中のＬｉイオンを炭酸リチウムとして析出させる。
ここでは、Ｌｉ溶解液を、好ましくは５０℃〜９０℃の温度に加熱して濃縮し、Ｌｉ溶解液から炭酸を炭酸ガスとして脱離させることができる。炭酸水素リチウムは温度の上昇に伴い、溶解度が低下する。脱炭酸工程では、炭酸水素リチウムと炭酸リチウムの溶解度差を利用して、加熱により、炭酸水素リチウムの生成によってＬｉ溶解液に十分に溶解しているＬｉを、炭酸リチウムとして効果的に晶析させることができる。
【００４６】
Ｌｉ溶解液の加熱温度が５０℃未満では、炭酸が有効に脱離しないことが懸念される。一方、当該加熱温度が９０℃を超えると、沸騰による不具合が生じる可能性があるので、９０℃を上限とすることとができる。この観点より、リチウム溶解液の加熱温度は、７０℃〜８０℃とすることがより一層好ましい。
【００４７】
なおこの際に、体積比で３倍程度に加熱濃縮することもできるが、蒸発乾固するまで加熱濃縮しても、不純物品位に大きな影響を及ぼすことなしに、Ｌｉの回収率を向上させることができる。
脱炭酸工程により、比較的高い品位の炭酸リチウムを得ることができる。
【００４８】
（洗浄工程）
脱炭酸工程の後、炭酸リチウムの不純物品位その他の条件によっては、炭酸リチウムを洗浄する洗浄工程を行ってもよい。但し、脱炭酸工程後のこの洗浄工程は省略することも可能である。
【００４９】
この洗浄工程は、溶解工程前の洗浄工程と同様の条件及び手法で実施することができる。それにより、炭酸リチウムに含まれ得る付着水由来の不純物、たとえばＳＯ4、さらにはＮａを除去できる場合がある。この洗浄工程で洗浄水の量を増やしても可溶成分の不純物品位が改善されないことがあり、この場合、そのような不純物は脱炭酸工程の段階で結晶中に巻き込まれている可能性がある。
脱炭酸工程の加熱時の濃縮比が大きい場合は、この洗浄工程を行うことが、不純物の更なる除去の観点から好ましい。
【００５０】
（炭酸リチウム）
以上より得られる炭酸リチウムは、その炭酸リチウム品位（純度）が、好ましくは９９．２質量％以上、より好ましくは９９．５質量％以上であることが好ましい。
特に、上述した製造方法で製造することにより、炭酸リチウム中のナトリウムの含有量を１００質量ｐｐｍ以下とすることができる。ナトリウムは、たとえば、当該炭酸リチウムをリチウムイオン電池の製造に用いる場合にリチウムイオンの動きを妨害することがあるので、このようにナトリウムを低濃度にできることは有効である。炭酸リチウムのナトリウム含有量は、さらには８０質量ｐｐｍ以下、５０質量ｐｐｍ以下とすることができる。
【００５１】
また上記のようにリチウムイオン電池廃棄物を原料とする製造方法によれば、炭酸リチウムの塩素含有量を、１０質量ｐｐｍ以下とすることができる。塩素は、リチウムイオン電池中のリチウムの化合物と化合物化するとともに吸湿性を有することから、塩素の含有量も少ないほうが好ましい。一般に炭酸リチウムは海水から製造されることが多いところ、海水から製造した炭酸リチウムは塩素を上述したほど低下させることが困難である。
なお、上述したナトリウムや塩素の含有量、品位は、自動試料燃焼装置イオンクロマトグラフにより測定する。
【００５２】
また、この炭酸リチウムは、タップ密度が０．７５〜１ｇ／ｃｍ3、嵩密度が０．３５〜０．４であることが好ましい。タップ密度はＪＩＳ  Ｚ２５１２により測定し、嵩密度はＪＩＳ  Ｚ８８０７により測定する。
このような炭酸リチウムは、様々な用途に用いることができるが、とりわけリチウムイオン電池の製造に有効に用いることができる。
【実施例】
【００５３】
次に、この発明の炭酸リチウムの製造方法を試験的に実施したので、以下に説明する。但し、ここでの説明は単なる例示を目的としたものであり、それに限定されることを意図するものではない。
【００５４】
表１に示す組成を有する３種類の原料１〜３の酸性溶液をそれぞれ用いて、以下の各工程を行った。この酸性溶液は、Ｃｏ、Ｎｉ、Ｍｎ及びＬｉを含有する電池正極材成分を含むリチウムイオン電池廃棄物を硫酸で浸出させ、その浸出後液から所定の金属を除去した後に、Ｍｎ、Ｃｏ、Ｎｉをそれぞれ複数段階の溶媒抽出で順次に回収して得られたものであり、液中にＬｉならびに、不純物としてのＮｉ、Ｎａ、Ｃａ、Ｍｇ及びＳＯ4が溶解した状態で残っていた。
【００５５】
【表１】
2019153562.tif 000003
【００５６】
（中和）
上記の酸性溶液にＮａＯＨを添加して酸性溶液のｐＨを１２まで上昇させた。それにより、Ｎｉ及びＭｇがほぼ全量沈殿し、固液分離によりそれらを除去することができた。中和後液の組成を表２に示す。
なお参考までに、ＮａＯＨ及びＣａ（ＯＨ）2のそれぞれを用いて中和した場合のｐＨとＮｉ及びＭｇの溶解度との関係を図２に示す。図２より、ｐＨを１２まで上昇させると、Ｎｉ及びＭｇのいずれもが十分に析出することが解かる。
【００５７】
【表２】
2019153562.tif 000004
【００５８】
（炭酸化）
上記の中和後液中のＬｉに対し、Ｌｉ2ＳＯ4＋Ｎａ2ＣＯ3→Ｌｉ2ＣＯ3＋Ｎａ2ＳＯ4の想定反応において１．２倍モル当量のＮａ2ＣＯ3を添加し、５０℃にて１．５時間にわたって撹拌して保持した。これによりＬｉを粗炭酸リチウムとして一旦回収した。
【００５９】
（洗浄）
上記の粗炭酸リチウムの湿重量に対して１倍の純水にて、当該粗炭酸リチウムを６０℃にて０．５時間にわたってリパルプ洗浄した。この洗浄操作は２回行った。それにより、表３に示す品位の洗浄後粗炭酸リチウムが得られた。
【００６０】
【表３】
2019153562.tif 000005
【００６１】
なおここで、この洗浄の条件の違いが、精製（後述の溶解及び脱炭酸）の前後のＳＯ4品位及び洗浄時のＬｉロス率に与える影響を確認した。粗炭酸リチウムの湿重量に対して１倍の純水で２回の洗浄を行った場合は、精製前後のＳＯ4品位が５６００ｐｐｍから２１０ｐｐｍに低減され、洗浄時のＬｉロス率は５％であった。一方、粗炭酸リチウムの湿重量に対して５倍の純水で１回の洗浄を行った場合は、精製前後のＳＯ4品位が２９０００ｐｐｍから６００ｐｐｍに低減され、洗浄時のＬｉロス率は１５％であった。このことから、洗浄水の量を増やすと、精製前後のＳＯ4品位がそれほど低減されないだけでなく、Ｌｉロス率が高くなることが解かる。
また、精製前（当該洗浄後）の炭酸リチウム中のＳＯ4品位と、精製後の炭酸リチウム中のＳＯ4品位との関係を、図３にグラフで示す。このグラフより、精製前にＳＯ4品位を下げれば下げるほど、精製後のＳＯ4品位を低減できることが解かる。
【００６２】
（溶解）
洗浄後の粗炭酸リチウムを、それが全量溶解した際のＬｉ濃度が９ｇ／Ｌ（ａｔ２５℃）となるように純水でリパルプ洗浄し、リパルプ洗浄後に炭酸ガスを、Ｌｉ2ＣＯ3＋Ｈ2ＣＯ3→２ＬｉＨＣＯ3の想定反応において１．２倍モル当量で吹き込んで粗炭酸リチウムを再度溶解させた。この際に、所定量の吹込み前であって未溶解残渣が少量残る時点で炭酸ガスの吹込みを停止した。それにより、Ｃａを残渣として残して分離することができた。
【００６３】
（脱炭酸）
溶解後の濾液（Ｌｉ溶解液）を７０℃で加熱して炭酸ガスを脱離させ、炭酸水素リチウムと炭酸リチウムの溶解度差を利用して再晶析させた。加熱温度は５０℃以上とした。それにより炭酸リチウムを得た。
【００６４】
（洗浄）
脱炭酸後、炭酸リチウムを、溶解前の洗浄と同様の条件にて洗浄した。その結果、表４に示す品位の炭酸リチウムが得られた。
表４より、いずれも原料１〜３でも最終的に、Ｎｉは１０質量ｐｐｍ以下、Ｎａは１００質量ｐｐｍ以下、Ｃａは１００質量ｐｐｍ以下、Ｍｇは１０質量ｐｐｍ以下、ＳＯ4は６００質量ｐｐｍ以下にまで低減されたことが解かる。なかでもＳＯ4は、原料１及び３では３００質量ｐｐｍ以下であった。なお、表４には示していないが、塩素の含有量は、いずれの原料１〜３でも１０質量ｐｐｍ以下となった。
【００６５】
この脱炭酸後の洗浄で、洗浄水の量を変化させた場合の炭酸リチウム中のＳＯ4品位の変化を、図４にグラフで示す。図４より、洗浄水の量を増やしてもＳＯ4品位は大きく変化しなかったことが解かる。これにより、この炭酸リチウムでは、ＳＯ4が脱炭酸の段階で結晶中に巻き込まれたことにより、洗浄で除去されなかったと推測される。
【００６６】
【表４】
2019153562.tif 000006
【００６７】
上述したところから、この炭酸リチウムの製造方法によれば、不純物品位が比較的低い高純度の炭酸リチウムが得られることが解かる。
【図１】
2019153562.tif 000007
【図２】
2019153562.tif 000008
【図３】
2019153562.tif 000009
【図４】
2019153562.tif 000010